(57)【要約】【課題】  本発明は、従来の家庭用ラップフィルムが有する引き出し性と防曇性の問題点を解決し、しかもカット性、密着性などに優れた、家庭用ラップフィルムとして好適なポリオレフィン系ラップフィルムを提供する。【解決手段】  ポリプロピレン系樹脂からなる芯層の少なくとも片面に、表面層として、ポリエチレン系樹脂に、脂肪族多価アルコールと炭素数８〜１０の脂肪酸とのエステル及びポリオキシエチレンアルキルエーテルからなる群より選ばれた少なくとも一種の防曇剤を混合した組成物からなる層を一層または二層有してなる多層のポリオレフィン系ラップフィルムである。【選択図】  なし【特許請求の範囲】
【請求項１】
ポリプロピレン系樹脂からなる芯層の少なくとも片面に、表面層として、ポリエチレン系樹脂に、脂肪族多価アルコールと炭素数８〜１０の脂肪酸とのエステル及びポリオキシエチレンアルキルエーテルからなる群より選ばれた少なくとも一種の防曇剤を混合した組成物からなる層を一層または二層有してなる多層のポリオレフィン系ラップフィルム。
【請求項２】
ポリプロピレン系樹脂に、脂肪族多価アルコールと炭素数８〜２２の脂肪酸とのエステル及びポリオキシエチレンアルキルエーテルからなる群より選ばれた少なくとも一種の防曇剤を混合した組成物からなる層を芯層とし、その少なくとも片面に、表面層として、ポリエチレン系樹脂に、脂肪族多価アルコールと炭素数８〜１０の脂肪酸とのエステル及びポリオキシエチレンアルキルエーテルからなる群より選ばれた少なくとも一種の防曇剤を混合した組成物からなる層を一層または二層有してなる多層のポリオレフィン系ラップフィルム。
【発明の詳細な説明】
【技術分野】
【０００１】
本発明は、引き出し性（ラップフィルムの収納箱からの引き出し易さを表す）、カット性、密着性、防曇性などに優れたポリオレフィン系ラップフィルム、特には家庭用食品包装用ラップフィルムに関する。
【背景技術】
【０００２】
ポリオレフィン系ラップフィルムは、主として家庭や外食産業の厨房などで食品等を包装するために広く利用されている。このような家庭用食品包装用ラップフィルムは、通常、幅２００〜４５０ｍｍで紙管に２０〜１００ｍ程度に巻回され、収納箱に収納されており、この箱の側壁上端に装着された切断刃によって、適宜必要量に切断されて使用されている。
上記フィルムには、食品包装用としてのフィルムの引き出し性、カット性、密着性、防曇性などが要求されている。
【０００３】
このようなラップフィルムとしては、例えば、ポリプロピレン系樹脂フィルムの両面に、炭素数が１２〜２２の高級脂肪酸と脂肪族多価アルコールとのエステルであって、少なくとも１個のアルコール性水酸基を有する脂肪酸エステルより選ばれた防曇剤を０．５〜１５重量％含有してなる直鎖状エチレン−α−オレフィン共重合体のフィルム層を積層してなる家庭用食品包装用ラップフィルムが開示されている。
【特許文献１】特許第３２７４５６５号公報
【発明の開示】
【発明が解決しようとする課題】
【０００４】
しかしながら、上記従来の技術では、フィルムの幅が３００mm程度のものでは、収納箱からの引き出し性には特に問題はなかったが、４５０mm程度のような比較的に幅が広いものでは、収納箱から引き出す際に、スムーズに引き出すことができず、不具合を生じるという不利があった。
また、上記従来の技術では、加温調理された直後の食品を包装すると、フィルムが水滴で曇ってしまい、内容物が見えなくなるという防曇性の不具合を生じるという不利もあった。
【０００５】
そこで、本発明は、従来の家庭用ラップフィルムが有する上記問題点を解決した、引き出し性、カット性、密着性、防曇性などに優れた、家庭用ラップフィルムとして好適なポリオレフィン系ラップフィルムを提供することを目的としている。
【課題を解決するための手段】
【０００６】
本発明者等は、上記課題を解決するために鋭意研究を重ねた結果、ポリプロピレン系樹脂を芯層とし、その少なくとも片面に、表面層として、ポリエチレン系樹脂に、特定の防曇剤を配合させた組成物からなる層とし、これを積層させてフィルムとすることにより、特に比較的幅の広いフィルムの引き出し性が良好で、かつ防曇性も良好で、上記課題を解決できる実用上極めて望ましいポリオレフィン系ラップフィルムを提供できることを見い出した。
【０００７】
すなわち、本発明は、ポリプロピレン系樹脂からなる芯層の少なくとも片面に、表面層として、ポリエチレン系樹脂に、脂肪族多価アルコールと炭素数８〜１０の脂肪酸とのエステル及びポリオキシエチレンアルキルエーテルからなる群より選ばれた少なくとも一種の防曇剤を混合した組成物からなる層を一層または二層有してなる多層のポリオレフィン系ラップフィルムである。
また、本発明は、ポリプロピレン系樹脂に、脂肪族多価アルコールと炭素数８〜２２の脂肪酸とのエステル及びポリオキシエチレンアルキルエーテルからなる群より選ばれた少なくとも一種の防曇剤を混合した組成物からなる層を芯層とし、その少なくとも片面に、表面層として、ポリエチレン系樹脂に、脂肪族多価アルコールと炭素数８〜１０の脂肪酸とのエステル及びポリオキシエチレンアルキルエーテルからなる群より選ばれた少なくとも一種の防曇剤を混合した組成物からなる層を一層または二層有してなる多層のポリオレフィン系ラップフィルムである。
【発明の効果】
【０００８】
本発明のポリオレフィン系ラップフィルムは、引き出し性、カット性、密着性、防曇性などに優れており、特に家庭用ラップフィルムとして２５〜３０℃における厨房での引き出し性が良好で、かつ防曇性にも優れており、その産業上の利用価値は極めて高い。
【発明を実施するための最良の形態】
【０００９】
本発明のポリオレフィン系ラップフィルムの芯層として用いられるポリプロピレン系樹脂としては、例えば、プロピレン単独重合体、プロピレン−エチレンランダム共重合体、プロピレン−エチレン−α−オレフィンランダム共重合体、プロピレン−エチレン−ブテン三元ランダム共重合体、プロピレンと非晶性ポリオレフィンの混合物、プロピレンと非晶性ゴムの共重合ポリマーアロイなどが挙げられる。上記プロピレン−エチレンランダム共重合体は、エチレン含有量が１〜２０質量％の範囲が好ましく、また、プロピレン−エチレン−α−オレフィンランダム共重合体は、エチレン含有量及びα−オレフィン含有量がそれぞれ１〜１０質量％、１〜１０質量％の範囲内が好ましい。
更に、プロピレン−エチレン−ブテン三元ランダム共重合体は、エチレンおよびブテンの含有量が、合計で１〜２０質量％が好ましい。
上記例示したこれらの中では、プロピレン−エチレン−ブテン三元ランダム共重合体がカット性付与の点で好ましく採用される。
上記ポリプロピレン系樹脂のＭＦＲ（ＪＩＳ  Ｋ  ６９２１−２、２３０℃）は、０．１〜１０g／１０ｍｉｎが好ましく、より好ましくは０．５〜７g／１０ｍｉｎ、更に好ましくは０．５〜５g／１０ｍｉｎである。
【００１０】
本発明のポリオレフィン系ラップフィルムの表面層を構成するポリエチレン系樹脂としては、特に制限はないが、例えば、高密度ポリエチレン、低密度ポリエチレン、直鎖状低密度ポリエチレン、超低密度ポリエチレンなどが挙げられる。これらの中では、透明性の点で、低密度ポリエチレン、直鎖状低密度ポリエチレン、超低密度ポリエチレンが好ましく、それらの中でもカット性と密着性の点で、直鎖状低密度ポリエチレンが好ましく採用される。
上記ポリエチレン系樹脂のＭＦＲ（ＪＩＳ  Ｋ  ６９２２−２、１９０℃）は、０．１〜１０g／１０ｍｉｎが好ましく、より好ましくは０．５〜７g／１０ｍｉｎ、更に好ましくは０．５〜５g／１０ｍｉｎである。
直鎖状低密度ポリエチレンを採用する場合、その密度は、０．９００〜０．９２５ｇ／ｃｍ3 が好ましく、より好ましくは０．９０５〜０．９２０ｇ／ｃｍ3、更に好ましくは、０．９０５〜０．９１５ｇ／ｃｍ3 である。
また、直鎖状低密度ポリエチレンを採用した場合には、製膜性やフィルムの表面平滑性を向上させるために、密度が０．９１０〜０．９５０ｇ／ｃｍ3の低密度ポリエチレンを配合してもよい。この場合の配合割合は、直鎖状低密度ポリエチレン１００質量部に対し、低密度ポリエチレン５〜２５質量部が好ましい。
【００１１】
上記例示したポリエチレン系樹脂には、脂肪族多価アルコールと炭素数８〜１０の脂肪酸とのエステル及びポリオキシエチレンアルキルエーテルからなる群より選ばれた少なくとも一種の防曇剤が混合される。本発明においては、これらの防曇剤を添加配合することが極めて重要である。
炭素数８〜１０の脂肪酸としては、カプリル酸、カプリン酸が挙げられ、上記脂肪族多価アルコールとのエステルとしては、ソルビタンカプリレート、ソルビタンカプレート、モノグリセリンカプリレート、モノグリセリンカプレート、ジグリセリンモノカプリレート、ジグリセリンモノカプレート、ジグリセリンジカプリレート、ジグリセリンジカプレート、ポリグリセリンジカプリレート、ポリグリセリンジカプレートなどが挙げられる。これらの中では、ソルビタンカプリレートが好ましく採用される。
上記炭素数が、８未満の場合では、成形加工中に蒸発してしまうという不利があり、逆に炭素数が１０を超えると、低温下で固化してしまうという不利があり、好ましくない。
【００１２】
上記防曇剤は、ポリエチレン系樹脂に対し、特定量の配合割合で添加配合される。まず、脂肪族多価アルコールと炭素数８〜１０の脂肪酸とのエステルは、上記ポリエチレン系樹脂１００質量部に対し、０．５〜５．０質量部の範囲が好ましく、より好ましくは１．０〜４．５質量部、更に好ましくは１．０〜４．０質量部の範囲内である。
また、ポリオキシエチレンアルキルエーテルは、上記ポリエチレン系樹脂１００質量部に対し、０．１〜０．３質量部の範囲が好ましく、より好ましくは０．１５〜０．３質量部の範囲内である。
【００１３】
また、本発明を構成する芯層に用いられるポリプロピレン系樹脂には、好ましくは特定の防曇剤を添加してもよい。
具体的には、脂肪族多価アルコールと炭素数８〜２２の脂肪酸とのエステル及びポリオキシエチレンアルキルエーテルからなる群より選ばれた少なくとも一種の防曇剤である。
炭素数８〜２２の脂肪酸としては、カプリル酸、カプリン酸、ラウリル酸、ミリスチン酸、パルミチン酸、ステアリン酸、アラキジン酸、ベヘン酸、オレイン酸、リノール酸、リノレン酸などが挙げられ、上記脂肪酸多価アルコールとのエステルとしては、ソルビタンカプリレート、ソルビタンカプレート、ソルビタンラウレート、モノグリセリンカプリレート、モノグリセリンカプレート、モノグリセリンラウレート、モノグリセリンオレート、ジグリセリンモノカプリレート、ジグリセリンモノカプレート、ジグリセリンモノラウレート、ジグリセリンモノオレート、ジグリセリンジカプリレート、ジグリセリンジカプレート、ジグリセリンジラウレート、ジグリセリンジオレート、ポリグリセリンジカプリレート、ポリグリセリンジカプレート、ポリグリセリンジラウレート、ポリグリセリンジオレートなどが挙げられる。これらの中では、ソルビタンカプリレート、ジグリセリンモノオレート、ジグリセリンジオレートなどが好ましく採用される。
上記防曇剤配合割合は、ポリプロピレン系樹脂１００質量部に対し、０．５〜５．０質量部の範囲が好ましく、より好ましくは１．０〜４．５質量部、更に好ましくは１．０〜４．０質量部の範囲内である。
【００１４】
本発明のポリオレフィン系ラップフィルムは、上記芯層の少なくとも片面に表面層を積層させることにより得られるが、表面層を芯層の両面に積層してもよい。
更に芯層と表面層との間に、中間層を形成してもよい。このような中間層としては、リサイクル品やポリプロピレン系樹脂とポリエチレン系樹脂との混合物などが挙げられる、
【００１５】
上記芯層及び表面層を構成する樹脂組成物には、必要に応じて各種添加剤、例えば、カルシウムステアレートなどの滑剤、ブロッキング防止剤、石油系樹脂などの粘着付与剤、フェノール系・リン系などの酸化防止剤などを配合してもよい。
【００１６】
本発明のポリオレフィン系ラップフィルムの厚さは、家庭用食品包装用としての特性、すなわち、引き出し性、カット性、密着性、防曇性などの点で、５〜１５μｍの範囲が好ましく、特には７〜１１μｍの範囲内がより好ましい。また、芯層の厚さは、２〜１０μｍの範囲が好ましく、表面層の厚さは、１〜５μｍの範囲が好ましく採用される。
【００１７】
次に、本発明のポリオレフィン系ラップフィルムを製造するには、まず、特に限定されないが、例えば、上記した組成物の各成分を、押出機に供給して溶融混練した後、Ｔ−ダイ、インフレーション等により製膜する公知の製膜方法が挙げられる。また、表面に、コロナ処理を施してもよい。
具体的に一つの製造方法を挙げると、３台の押出機を使用して、芯層とその表面層を構成する前記各樹脂組成物を、３層インフレーションダイスからそれぞれ所定の層厚が得られるように、１５０〜２７０℃で共押し出しし、この溶融樹脂フィルムを１０〜３０℃の冷却エアーで冷却しながらフィルムを成形する。
【００１８】
本発明のポリオレフィン系ラップフィルムは、食品包装用フィルムとしての優れた引張特性を有している。
具体的には、引張弾性率（ＪＩＳ  Ｋ  ７１１３に基づく）が、２００〜５００Ｎ／ｍｍ2の範囲、５０％モジュラス（ＪＩＳ  Ｋ  ６７３２に基づく）が５．００〜２５．００Ｎ／ｍｍ2の範囲、引張破断伸び（ＪＩＳ  Ｋ  ６７３２に基づく）が、２００〜８００％の範囲、引裂強度（ＪＩＳ  Ｋ  ６７３２  に基づく）が５０〜２５０Ｎ／ｍｍの範囲であり、これらを特定することにより、食品包装用フィルムとしての引張特性が良好になる。
【実施例】
【００１９】
実施例１〜６、比較例１
下記表１に示した組成で、芯層とその両側の表面層からなる３層フィルムを多層インフレーション法により製造した。すなわち、３台の押出機を使用して、溶融樹脂を３層インフレーションダイスから芯層と表面層の厚さが表１に示した値になるように、２５０℃で共押出しし、この溶融樹脂フィルムを巻き取り機にて、厚さ９μｍ、幅４５０ｍｍで巻取った。なお、表１中の混合量は、質量部を表す。
各層で使用した樹脂の明細は下記の通りである。
【００２０】
［芯層］
・ポリプロピレン系樹脂：プロピレン−エチレン−ブテンの三元ランダム重合体
Aｄｓｙｌ  ７２２１ＸＣＰ（サンアロマー社製、商品名）、ＭＦＲ０．９ｇ／１０ｍｉｎ
【００２１】
［表面層］
・ポリエチレン系樹脂：
直鎖状低密度ポリエチレン
ハーモレックス  ＮＦ４４４Ａ（日本ポリエチレン社製、商品名）、ＭＦＲ２．０ｇ／１０ｍｉｎ、密度０．９１２ｇ／ｃｍ3
低密度ポリエチレン
ノバテックＬＤ  ＬＦ４４１Ｂ（日本ポリエチレン社製、商品名）、ＭＦＲ３．０ｇ／１０ｍｉｎ、密度０．９２３ｇ／ｃｍ3
・防曇剤：
Ａ．ソルビタンカプリレート（脂肪族多価アルコールと炭素数８の脂肪酸とのエステル）：リケマールＣ−２５０（理研ビタミン社製、商品名）
Ｂ．ポリオキシエチレンラウリルエーテル：リケマールＢ−２０５（理研ビタミン社製、商品名）
Ｃ．ジグリセリンオレート（脂肪族多価アルコールと炭素数１８の脂肪酸とのエステル）：リケマールＯ−７１−Ｄ（理研ビタミン社製、商品名）
【００２２】
得られたフィルムについて、下記の方法で各物性を測定、評価し、その結果を表２に示した。
【００２３】
［引き出し性］
・幅４５０ｍｍ、長さ１００ｍの巻物をサンプルとし、ラップフィルムの引き出す部分を測定サンプルと同じ幅の厚紙で固定する。ラップフィルム本体は引出しに支障が無いように固定する。テンシロンにて、ラップフィルムを挟んだ厚紙部分をチャックで固定し、ラップフィルムを１０００ｍｍ／ｍｉｎの速度で上方に引き出す。３００ｍｍ引き出すまでの平均荷重を測定する。この値は０．６０〜１．００Ｎの範囲であれば、適度なすべり性を有し、実用上好適である。０．６０Ｎ未満であるとフィルムの密着力が不足し、１．００Ｎを超すと収納箱から引き出しづらくなる。
【００２４】
［カット性］
・カット性；幅４５０ｍｍ、長さ１００ｍの巻物をサンプルとする。サンプルの中央部分に１００ｍｍ幅で引き出せるように切れ目を入れた後、家庭用ラップフィルムの収納箱に入れ、専用の治具にて固定する。フィルムをカット刃に当たらないように５０ｃｍ引出し、カットするための角度が４５°になるようセットする。テンシロンにてラップフィルムを２００ｍｍ／ｍｉｎの速度で引張り、カットされた時の荷重を測定する。この値は４．０Ｎ以上１５．０Ｎ以下であれば実用上好適である。
【００２５】
［密着性］
・密着性；長さ１５０ｍｍ、幅１２０ｍｍのガラス板をアセトンで洗浄し、このガラス板に長さ１７０ｍｍ、幅１００ｍｍの長方形のフィルムを長辺端２０mmを除いて密着させて、フィルムとガラス板の重なった部分に、５ｇ／ｃｍ2の荷重を１ｍｉｎ間かける。ガラス板から出ているフィルムの２０ｍｍをテンシロンの上側のチャックで固定し、ガラス板を水平面から６０°の角度になるように、専用治具でテンシロンのチャックに固定し、フィルムを５０ｍｍ／ｍｉｎの速度で、上方に引き剥がす。１５０mm引き剥がすまでの平均荷重を密着性とした。この値は、０．０２Ｎを超えると好適で、０．０３Ｎ以上であると容器への密着が確実となる。
【００２６】
［防曇性］
５００ｍｌビーカーに３００mlの水を入れ、ウォーターバスで水温８０℃に調整する。このビーカーにフィルムを被せ、水滴がなくなるまでの時間を測定する。
この値は３０ｓｅｃ以内が好適である。
【００２７】
［引張特性］
・引張弾性率；ＪＩＳ  Ｋ  ７１１３に準じて、引張速度２００ｍｍ／ｍｉｎで測定した。
・５０％モジュラス；ＪＩＳ  K  ６７３２に準じて、引張速度２００ｍｍ／ｍｉｎで測定した。
・引裂破断伸び；ＪＩＳ  K  ６７３２に準じて、引張速度２００ｍｍ／ｍｉｎで測定した。
・引裂強度；ＪＩＳ  Ｋ  ６７３２に準じて測定した。
【００２８】
【表１】
2005246748.tif 000002
【００２９】
【表２】
2005246748.tif 000003
【００３０】
［評価の結果］
表２から明らかなように、本実施例のフィルムはいずれも優れた特性を示したのに対し、比較例のフィルムは本発明のフィルムより劣っていた。
【産業上の利用可能性】
【００３１】
本発明のポリオレフィン系ラップフィルムによれば、引き出し性と防曇性が良好であり、しかもその特性が優れており、その産業上の利用価値は極めて高い。